ПОЛУЧЕНИЕ АЛЮМОСИЛИКАТНОГО ЦЕОЛИТА AEI

1. Способ получения цеолита, имеющего каркас AEI, включающий:
а. формирование реакционной смеси, содержащей один или более источников кремнезема, один или более источников глинозема, основание и один или более органических структурообразующих агентов (SDA), в котором по меньшей мере часть источника глинозема является цеолитом топологического типа FAU, и в котором реакционная смесь содержит меньше чем 600 молей воды на моль глинозема, и
b. взаимодействие реакционной смеси при повышенной температуре в течение времени, достаточного для того, чтобы сформировать кристаллы цеолита, имеющие каркас AEI и отношение кремнезема к глинозему (SAR) от приблизительно 10 до приблизительно 30, в котором стадия взаимодействия перед удалением SDA из кристаллов цеолита имеет относительный выход, основанный на отношении массы AEI к массе реакционной смеси ≥ приблизительно 5%.
2. Способ по п. 1, в котором структурообразующие агенты содержат один или более катионов, выбираемых из группы, состоящей из N,N-диметил-3,5-диметилпиперидиния, N,N-диметил-2-(2-гидроксиэтил)пиперидиния, N,N-диметил-2-этилпиперидиния и 2,2,4,6,6-пентаметил-2-азониабицикло[3.2.1]октана.
3. Способ по п. 1, в котором источник кремнезема выбирается из группы, состоящей из твердого кремнезема, жидкого стекла (силиката натрия), деалюминированного Y, NaY и USY.
4. Способ по п. 1, в котором относительный выход составляет ≥ приблизительно 8%.
5. Способ по п. 1, в котором выход цеолита AEI по массе структурообразующего агента составляет ≥ приблизительно 30%.
6. Способ по п. 1, в котором выход цеолита AEI по массе структурообразующего агента составляет ≥ приблизительно 65%.
7. Способ по п. 1, в котором реакционная смесь по существу не содержит фтора, ионов фтора и фторсодержащих соединений.
8. Способ по п. 1, в котором SAR кристаллов цеолита AEI составляет от приблизительно 10 до приблизительно 20.
2
2
3
9. Композиция, содержащая следующие компоненты: один или более источников кремнезема, один или более источников глинозема, один или более структурообразующих агентов (SDA), источник ионов гидроксида и вода, где источник кремнезема и источник глинозема выражаются как SiO и AlO, соответственно, и компоненты присутствуют в следующих соотношениях, где конечные точки включаются в интервалы:
SiO<sub>2</sub>/Al<sub>2</sub>O<sub>3</sub>
25-75
OH<sup>-</sup>/SiO<sub>2</sub>
0,35-0,75
SDA/SiO<sub>2</sub>
0,01-0,12
Катион щелочного металла/SiO<sub>2</sub>
0,30-0,60
H<sub>2</sub>O/SiO<sub>2</sub>
6-30,
при этом композиция в ходе реакции при температуре от приблизительно 75 до приблизительно 220°C в течение 0,1-20 дней образует кристаллы цеолита AEI.
10. Применение композиции по п. 9 для формирования кристаллов цеолита AEI.